(57)【要約】【課題】赤外線を反射しながら、外光の可視光反射を抑制し、湿潤環境下における透明性低下および外観の悪化を抑制することができる画像表示装置用保護板、偏光フィルムおよび透明フィルムを提供すること。【解決手段】偏光フィルム１は、第１透明樹脂フィルム２と、赤外線反射層４と、偏光子８とを順に備え、赤外線反射層４は、第１無機酸化物層１２と、金属層１３と、第２無機酸化物層１４とを順に備える。【選択図】図１
2018084809.tif 000002
【特許請求の範囲】
【請求項１】
第１透明樹脂フィルムと、赤外線反射層と、偏光子とを厚み方向一方側に順に備え、
前記赤外線反射層は、第１無機酸化物層と、金属層と、第２無機酸化物層とを順に備えることを特徴とする、偏光フィルム。
【請求項２】
前記赤外線反射層と前記偏光子との間に、１／４波長層をさらに備えることを特徴とする、請求項１に記載の偏光フィルム。
【請求項３】
前記赤外線反射層と前記偏光子との間に、第２透明樹脂フィルムをさらに備え、
前記第２透明樹脂フィルムの厚さが、１０μｍ以上１００μｍ以下であることを特徴とする、請求項１または２に記載の偏光フィルム。
【請求項４】
前記偏光子の前記厚み方向一方側に、第３透明樹脂フィルムをさらに備えることを特徴とする、請求項１〜３のいずれか一項に記載の偏光フィルム。
【請求項５】
前記第３透明樹脂フィルムが、紫外線吸収層であることを特徴とする、請求項４に記載の偏光フィルム。
【請求項６】
前記第１透明樹脂フィルムと前記赤外線反射層との間に、第１粘着剤層をさらに備えることを特徴とする、請求項１〜５のいずれか一項に記載の偏光フィルム。
【請求項７】
前記第１透明樹脂フィルムの透湿度が、５ｇ／ｍ２・２４ｈ以上であることを特徴とする、請求項１〜６のいずれか一項に記載の偏光フィルム。
【請求項８】
前記金属層が、銀層または銀合金層であることを特徴とする、請求項１〜７のいずれか一項に記載の偏光フィルム。
【請求項９】
前記第１無機酸化物層および前記第２無機酸化物層が、インジウム系酸化物を含有することを特徴とする、請求項１〜８のいずれか一項に記載の偏光フィルム。
【請求項１０】
請求項１〜９のいずれか一項に記載の偏光フィルムと、
前記偏光フィルムの前記厚み方向一方側に設けられる第２粘着剤層と、
前記第２粘着剤層の前記厚み方向一方側に設けられる透明保護板と
を備えることを特徴とする、画像表示装置用保護板。
【請求項１１】
第１透明樹脂フィルムと、赤外線反射層と、１／４波長層とを厚み方向一方側に順に備え、
前記赤外線反射層は、第１無機酸化物層と、金属層と、第２無機酸化物層とを順に備えることを特徴とする、位相差フィルム。
【請求項１２】
第２透明樹脂フィルムをさらに備え、
前記第２透明樹脂フィルムの厚さが、１０μｍ以上１００μｍ以下であることを特徴とする請求項１１に記載の位相差フィルム。
【請求項１３】
前記第１透明樹脂フィルムと前記赤外線反射層との間に、第１粘着剤層をさらに備えることを特徴とする、請求項１１または１２のいずれか一項に記載の位相差フィルム。
【発明の詳細な説明】
【技術分野】
【０００１】
本発明は、偏光フィルム、位相差フィルム、および、画像表示装置用保護板、詳しくは、光学用途に好適に用いられる偏光フィルム、位相差フィルム、および、画像表示装置用保護板に関する。
【背景技術】
【０００２】
デジタルサイネージやインフォメーションディスプレイとして、大型の液晶ディスプレイが広く普及している。これらの大型の液晶ディスプレイは、屋外に設置されることが多いため、破損防止を目的として、ガラス板などの保護板が表面に設けられている。そして、太陽光などの強い外光の映り込みや反射を防止して、視認性を良好にするために、保護板の表面には反射防止膜が設けられている（特許文献１参照。）。
【０００３】
ところで、屋外に設置される液晶画像表示装置には、外光の映り込み以外の不具合として、太陽光による熱損傷が挙げられる。すなわち、液晶セルなどの内部部品が過度に加熱されて、劣化する不具合がある。そのため、赤外線反射フィルムを保護板の表面に設けることが検討される（特許文献２参照。）。
【０００４】
特許文献２の赤外線反射フィルムは、透明フィルム基材上に、第一金属酸化物層、金属層および第二金属酸化物層からなる赤外線反射層をこの順に備える赤外線反射フィルムを開示している。
【０００５】
特許文献２の赤外線反射フィルムは、金属層を備えるため、他の赤外線反射フィルムと比較して、良好な赤外線反射能を発揮する。
【先行技術文献】
【特許文献】
【０００６】
【特許文献１】特開平１１−２５８５９２号公報
【特許文献２】特開２０１４−１６７６１７号公報
【発明の概要】
【発明が解決しようとする課題】
【０００７】
しかしながら、特許文献２の赤外線反射フィルムは、近赤外領域（例えば、８００〜１６００ｎｍの波長領域）のみならず、可視光、特に近赤外領域に近い可視光（例えば、波長６００〜８００ｎｍの赤色光）も反射する不具合がある。そのため、外光の映り込みの抑制に改良の余地がある。
【０００８】
また、液晶画像表示装置を、雨天などの湿潤環境下に放置されると、特許文献２の赤外線反射フィルムと保護板との間に、水が浸入するおそれがある。その際、透湿度の小さい赤外線反射層（特に、金属層）と保護板との間で水が排出されずに、水が過度に溜まる場合があり、その結果、保護板内部に曇りが生じ、透明性が低下する不具合を生じることがある。また、過度に溜まった水の存在により、金属層の腐食が促進され、外観が悪化することがある。なお、水の存在による外観の悪化は、酸化物から成る赤外線反射フィルムでは発生せず、金属層を備える赤外線反射フィルムに固有の課題である。
【０００９】
本発明の目的は、赤外線を反射しながら、外光の可視光の反射を抑制し、湿潤環境下における透明性低下および外観の悪化を抑制することができる画像表示装置用保護板、偏光フィルムおよび位相差フィルムを提供することにある。
【課題を解決するための手段】
【００１０】
本発明［１］は、第１透明樹脂フィルムと、赤外線反射層と、偏光子とを厚み方向一方側に順に備え、前記赤外線反射層は、第１無機酸化物層と、金属層と、第２無機酸化物層とを順に備える、偏光フィルムを含んでいる。
【００１１】
本発明［２］は、前記赤外線反射層と前記偏光子との間に、１／４波長層をさらに備える、［１］に記載の偏光フィルムを含んでいる。
【００１２】
本発明［３］は、前記赤外線反射層と前記偏光子との間に、第２透明樹脂フィルムをさらに備え、前記第２透明樹脂フィルムの厚さが、１０μｍ以上１００μｍ以下である、［１］または［２］に記載の偏光フィルムを含んでいる。
【００１３】
本発明［４］は、前記偏光子の前記厚み方向一方側に、第３透明樹脂フィルムをさらに備える、［１］〜［３］のいずれか一項に記載の偏光フィルムを含んでいる。
【００１４】
本発明［５］は、前記第３透明樹脂フィルムが、紫外線吸収層である、［４］に記載の偏光フィルムを含んでいる。
【００１５】
本発明［６］は、前記第１透明樹脂フィルムと前記赤外線反射層との間に、第１粘着剤層をさらに備える、［１］〜［５］のいずれか一項に記載の偏光フィルムを含んでいる。
【００１６】
本発明［７］は、前記第１透明樹脂フィルムの透湿度が、５ｇ／ｍ２・２４ｈ以上である、［１］〜［６］のいずれか一項に記載の偏光フィルムを含んでいる。
【００１７】
本発明［８］は、前記金属層が、銀層または銀合金層である、［１］〜［７］のいずれか一項に記載の偏光フィルムを含んでいる。
【００１８】
本発明［９］は、前記第１無機酸化物層および前記第２無機酸化物層が、インジウム系酸化物を含有する、［１］〜［８］のいずれか一項に記載の偏光フィルムを含んでいる。
【００１９】
本発明［１０］は、［１］〜［９］のいずれか一項に記載の偏光フィルムと、前記偏光フィルムの前記厚み方向一方側に設けられる第２粘着剤層と、前記第２粘着剤層の前記厚み方向一方側に設けられる透明保護板とを備える、画像表示装置用保護板を含んでいる。
【００２０】
本発明［１１］は、第１透明樹脂フィルムと、赤外線反射層と、１／４波長層とを厚み方向一方側に順に備え、前記赤外線反射層は、第１無機酸化物層と、金属層と、第２無機酸化物層とを順に備える、位相差フィルムを含んでいる。
【００２１】
本発明［１２］は、第２透明樹脂フィルムをさらに備え、前記第２透明樹脂フィルムの厚さが、１０μｍ以上１００μｍ以下である、［１１］に記載の位相差フィルムを含んでいる。
【００２２】
本発明［１３］は、前記第１透明樹脂フィルムと前記赤外線反射層との間に、第１粘着剤層をさらに備えることを特徴とする、［１１］または［１２］のいずれか一項に記載の位相差フィルムを含んでいる。
【発明の効果】
【００２３】
本発明の偏光フィルムおよび位相差フィルムを備える本発明の画像表示装置用保護板によれば、赤外線を反射することができる。そのため、画像表示装置の内部部品の温度上昇を抑制して、画像表示装置の劣化を低減することができる。
【００２４】
また、外光の可視光の反射を抑制できるため、外光の映り込みを低減することができる。
【００２５】
また、湿潤環境下において、画像表示装置用保護板の曇りを抑制できるため、透明性を維持することができる。また、湿潤環境下において、金属層の腐食が抑制でき、良好な外観を維持できる。
【図面の簡単な説明】
【００２６】
【図１】図１は、偏光フィルムの一実施形態の側面図を示す。
【図２】図２は、図１に示す偏光フィルムを備える保護板の側面図を示す。
【図３】図３は、偏光フィルムの変形例（各層を入れ換えた実施形態）の側面図を示す。
【図４】図４は、偏光フィルムの変形例（第３粘着剤層および第２透明樹脂フィルムを備えない実施形態）の側面図を示す。
【図５】図５は、偏光フィルムの変形例（第３粘着剤層、第２の１／４波長層および第４粘着層を備えない実施形態）の側面図を示す。
【図６】図６は、偏光フィルムの変形例（第３粘着剤層、第２透明樹脂フィルム、第２の１／４波長層および第４粘着層を備えない実施形態）の側面図を示す。
【図７】図７は、偏光フィルムの変形例（第１粘着剤層、第２透明樹脂フィルム、第２の１／４波長層および第４粘着層を備えない実施形態）の側面図を示す。
【図８】図８は、偏光フィルムの変形例（第１粘着剤層、第１の１／４波長層、第３粘着剤層、第２透明樹脂フィルム、第２の１／４波長層、第４粘着層および第３透明樹脂フィルムを備えない実施形態）の側面図を示す。
【図９】図９は、比較例の偏光フィルムの側面図を示す。
【図１０】図１０は、実施例で測定した測定波長および光反射率の関係を示したグラフを示す。
【発明を実施するための形態】
【００２７】
１．  偏光フィルム
図１を参照して、本発明の偏光フィルム１の一実施形態について説明する。
【００２８】
図１において、紙面上下方向は、上下方向（厚み方向、第１方向）であって、紙面上側が、上側（厚み方向一方側、第１方向一方側）、紙面下側が、下側（厚み方向他方側、第１方向他方側）である。また、紙面左右方向および奥行き方向は、上下方向に直交する面方向である。具体的には、各図の方向矢印に準拠する。
【００２９】
偏光フィルム１は、所定の厚みを有するフィルム形状（シート形状を含む）をなし、厚み方向と直交する面方向に延び、平坦な上面および平坦な下面（２つの主面）を有する。偏光フィルム１は、例えば、画像表示装置（液晶画像表示装置など）に備えられる一部品であり、つまり、画像表示装置ではない。すなわち、偏光フィルム１は、画像表示装置などを作製するための部品であり、液晶セル１９などの画像表示素子や、ＬＥＤなどの光源２０を含まず、単独で流通し、産業上利用可能なデバイスである。
【００３０】
具体的には、図１に示すように、偏光フィルム１は、順に、第１透明樹脂フィルム２と、第１粘着剤層３と、赤外線反射層４と、第１の１／４波長層５と、第３粘着剤層６と、第２透明樹脂フィルム７と、偏光子８と、第２の１／４波長層９と、第４粘着剤層１０と、第３透明樹脂フィルム１１とを備える。好ましくは、偏光フィルム１は、第１透明樹脂フィルム２と、第１粘着剤層３と、赤外線反射層４と、第１の１／４波長層５と、第３粘着剤層６と、第２透明樹脂フィルム７と、偏光子８と、第２の１／４波長層９と、第４粘着剤層１０と、第３透明樹脂フィルム１１とのみからなる。以下、各層について詳述する。
【００３１】
（第１透明樹脂フィルム）
第１透明樹脂フィルム２は、偏光フィルム１の最下層であって、偏光フィルム１の機械強度を確保するための支持材である。また、第１透明樹脂フィルム２は、偏光フィルム１または画像表示装置用保護板１８内部に浸入する水を、偏光フィルム１外部（図１では、下側）に透過および排出させるための水透過層である。
【００３２】
第１透明樹脂フィルム２は、透明性、可撓性および透湿性を有する。
【００３３】
第１透明樹脂フィルム２を構成する材料としては、例えば、トリアセチルセルロース（ＴＡＣ）などのセルロース樹脂、例えば、シクロオレフィンポリマーなどの環状ポリオレフィン樹脂、例えば、アクリル樹脂、フェニルマレイミド樹脂、ポリカーボネート樹脂、ポリエステル樹脂、ポリイミド樹脂、ポリアミド樹脂、ポリスチレン樹脂などが挙げられる。これら材料は、単独使用または２種以上併用することができる。透明性、機械的強度、透湿性、光学等方性などの観点から、好ましくは、環状ポリオレフィン樹脂、セルロース樹脂が挙げられ、より好ましくは、セルロース樹脂が挙げられ、さらに好ましくは、ＴＡＣが挙げられる。
【００３４】
また、第１透明樹脂フィルム２は、後述する紫外線吸収剤などの公知の添加剤を含有していてもよい。
【００３５】
なお、第１透明樹脂フィルム２は、好ましくは、レタデーションを実質的に有しない。レタデーションを実質的に有しないとは、波長５５０ｎｍにおけるレタデーションが、厚み方向において、例えば、２０ｎｍ以下、好ましくは、１０ｎｍ以下、より好ましくは、５ｎｍ以下、さらに好ましくは、０ｎｍであることをいう。
【００３６】
第１透明樹脂フィルム２の厚みは、例えば、５μｍ以上、好ましくは、１０μｍ以上、より好ましくは、２０μｍ以上であり、また、例えば、３００μｍ以下、好ましくは、２００μｍ以下、より好ましくは、１００μｍ以下である。
【００３７】
なお、第１透明樹脂フィルム２などの各層（赤外線反射層４は除く）の厚みは、例えば、膜厚計（Ｐｅａｃｏｃｋ社製、「デジタルダイアルゲージＤＧ−２０５」）を用いて測定することができる。また、断面ＳＥＭ像を取得および観察することにより、厚みを測定することもできる。
【００３８】
第１透明樹脂フィルム２の透湿度は、例えば、５ｇ／ｍ２・２４ｈ以上、好ましくは、１０ｇ／ｍ２・２４ｈ以上、より好ましくは、３０ｇ／ｍ２・２４ｈ以上、さらに好ましくは、５０ｇ／ｍ２・２４ｈ以上、とりわけ好ましくは、１００ｇ／ｍ２・２４ｈ以上であり、また、例えば、５０００ｇ／ｍ２・２４ｈ以下、好ましくは、３０００ｇ／ｍ２・２４ｈ以下、より好ましくは、１５００ｇ／ｍ２・２４ｈ以下、さらに好ましくは、１０００ｇ／ｍ２・２４ｈ以下、とりわけ好ましくは、８００ｇ／ｍ２・２４ｈ以下である。透湿度を上記下限以上とすることにより、偏光フィルム１内部に浸入する水、特に、第１透明樹脂フィルム２と赤外線反射層４との間に浸入する水を速やかに外部に排出でき、これらの間における水の滞留を抑制することができる。その結果、偏光フィルム１の曇りや金属層１３の腐食を抑制することができる。一方、透湿度を上記上限以下とすることにより、第１透明樹脂フィルム２と赤外線反射層４との間に過度に水が浸入することを防ぎ、金属層１３の腐食を抑制することができる。
【００３９】
透湿度は、例えば、ＪＩＳ  Ｋ  ７１２９：２００８ 附属書Ｂに準じた試験により測定することができる。具体的には、ＭＯＣＯＮ社製の測定装置「ＰＥＲＭＡＴＲＡＮ  Ｗ３／３３」を用いることで求められ、その試験条件は、４０℃、相対湿度９０％である。
【００４０】
また、第１透明樹脂フィルム２の下面には、必要に応じて、表面処理が実施されていていてもよい。表面処理としては、例えば、スパッタリング、コロナ放電、火炎、紫外線照射、電子線照射、化成、酸化などのエッチング処理や下塗り処理を実施することができる。また、溶剤洗浄、超音波洗浄などにより第１透明樹脂フィルム２を除塵、清浄化することができる。
【００４１】
（第１粘着剤層）
第１粘着剤層３は、第１透明樹脂フィルム２と赤外線反射層４とを接着し、かつ、赤外線反射層４の表面に存在する水を、第１透明樹脂フィルム２を介して、あるいは、第１粘着剤層３の端部を通じて、外部に排出するための層である。第１粘着剤層３は、フィルム形状（シート形状を含む）を有しており、第１透明樹脂フィルム２の上面全面に、第１透明樹脂フィルム２の上面に接触するように、配置されている。
【００４２】
第１粘着剤層３は、粘着剤組成物から調製されている。粘着剤組成物の組成は限定されないが、例えば、アクリル系粘着剤、ゴム系粘着剤（ブチルゴムなど）、シリコーン系粘着剤、ポリエステル系粘着剤、ポリウレタン系粘着剤、ポリアミド系粘着剤、エポキシ系粘着剤、ビニルアルキルエーテル系粘着剤、フッ素樹脂系粘着剤などが挙げられ、好ましくは、接着性、透湿性の観点から、アクリル系粘着剤が挙げられる。
【００４３】
粘着剤組成物は、例えば、充填剤、酸化防止剤、軟化剤、揺変剤、滑剤、顔料、スコーチ防止剤、安定剤、紫外線吸収剤、着色剤、防カビ剤、難燃剤などの添加剤を含有していてもよい。
【００４４】
粘着剤組成物は、好ましくは、酸化防止剤を含有する。酸化防止剤は限定的でないが、好ましくは、ベンゾトリアゾール系化合物が挙げられる。ベンゾトリアゾール系化合物としては、例えば、１，２，３−ベンゾトリアゾール、５−メチル−１Ｈ−ベンゾトリアゾール、４−メチルベンゾトリアゾール、ニトロベンゾトリアゾール系などが挙げられる。粘着剤組成物に対する酸化防止剤の含有量は、例えば、０．０１質量％以上、１０質量％以下である。
【００４５】
第１粘着剤層３の厚みは、例えば、１μｍ以上、好ましくは、５μｍ以上、より好ましくは、１０μｍ以上であり、また、例えば、３００μｍ以下、好ましくは、１５０μｍ以下、より好ましくは、５０μｍ以下である。第１粘着剤層３の厚みを上記下限以上とすることにより、接合性に優れる。また、第１粘着剤層３の厚みを上記上限以下とすることにより、取扱い性に優れる。
【００４６】
第１粘着剤層３などの粘着剤層の厚みは、例えば、膜厚計（Ｐｅａｃｏｃｋ社製、「デジタルダイアルゲージＤＧ−２０５」）を用いて測定することができる。また、断面ＳＥＭ像を取得および観察することにより、厚みを測定することもできる。
【００４７】
（赤外線反射層）
赤外線反射層４は、偏光フィルム１に入射される赤外線を反射しつつ、可視光を透過させるための層である。
【００４８】
赤外線反射層４は、フィルム形状（シート形状を含む）を有しており、第１粘着剤層３の上面全面に、第１粘着剤層３の上面に接触するように、配置されている。
【００４９】
赤外線反射層４は、下から順に、第１無機酸化物層１２と、金属層１３と、第２無機酸化物層１４とを備える。つまり、赤外線反射層４は、第１粘着剤層３の上側に配置される第１無機酸化物層１２と、第１無機酸化物層１２の上側に配置される金属層１３と、金属層１３の上側に配置される第２無機酸化物層１４とを備えている。また、赤外線反射層４は、好ましくは、第１無機酸化物層１２と、金属層１３と、第２無機酸化物層１４とのみからなる。
【００５０】
赤外線反射層４の厚み、すなわち、第１無機酸化物層１２、金属層１３および第２無機酸化物層１４の総厚みは、例えば、２０ｎｍ以上、好ましくは、６０ｎｍ以上であり、また、例えば、１５０ｎｍ以下、好ましくは、１２０μｍ以下、より好ましくは、１００ｎｍ以下である。
【００５１】
（第１無機酸化物層）
第１無機酸化物層１２は、後述する第２無機酸化物層１４とともに、金属層１３の可視光反射を抑制し、赤外線反射層４の可視光透過率を向上させるための光学調整層である。また、第１透明樹脂フィルム２や第１粘着剤層３に含有される水素や炭素などの成分が金属層１３に侵入することによる金属層１３の劣化を防止するためのバリヤ層でもある。
【００５２】
第１無機酸化物層１２は、赤外線反射層４における最下層であって、フィルム形状（シート形状を含む）を有しており、第１粘着剤層３の上面全面に、第１粘着剤層３の上面に接触するように、配置されている。
【００５３】
第１無機酸化物層１２を形成する無機酸化物としては、例えば、Ｉｎ、Ｓｎ、Ｚｎ、Ｇａ、Ｓｂ、Ｔｉ、Ｓｉ、Ｚｒ、Ｍｇ、Ａｌ、Ａｕ、Ａｇ、Ｃｕ、Ｐｄ、Ｗ、Ｆｅ、Ｐｂ、Ｎｉ、Ｎｂ、Ｃｒからなる群より選択される少なくとも１種の金属から形成される金属酸化物などが挙げられる。金属酸化物には、必要に応じて、さらに上記群に示された金属原子をドープすることができる。
【００５４】
無機酸化物としては、好ましくは、優れた透明性を確保する観点から、酸化インジウムを含有する酸化物（インジウム系酸化物）が挙げられ、より好ましくは、インジウムスズ複合酸化物（ＩＴＯ）が挙げられる。本明細書中における“ＩＴＯ”とは、少なくともインジウム（Ｉｎ）とスズ（Ｓｎ）とを含む複合酸化物であればよく、これら以外の追加成分を含んでもよい。追加成分としては、例えば、Ｉｎ、Ｓｎ以外の金属元素が挙げられ、例えば、上記群に示された金属元素、および、これらの組み合わせが挙げられる。追加成分の含有量は特に制限されないが、例えば、５質量％以下である。
【００５５】
ＩＴＯに含有される酸化スズ（ＳｎＯ２）の含有量は、酸化スズおよび酸化インジウム（Ｉｎ２Ｏ３）の合計量に対して、例えば、０．５質量％以上、好ましくは、３質量％以上であり、また、例えば、３５質量％以下、好ましくは、２０質量％以下である。酸化インジウムの含有量（Ｉｎ２Ｏ３）は、酸化スズ（ＳｎＯ２）の含有量の残部である。ＩＴＯに含有される酸化スズ（ＳｎＯ２）の含有量を上記範囲とすることにより、ＩＴＯ膜の結晶化度を調整することができる。
【００５６】
第１無機酸化物層１２は、結晶質であってもよく、また、非晶質であってもよい。好ましくは、非晶質である。これにより、製造工程（例えば、結晶質を得るための加熱工程）上の不具合を低減することができる。
【００５７】
第１無機酸化物層１２の厚みは、例えば、５ｎｍ以上、好ましくは、２０ｎｍ以上であり、また、例えば、１００ｎｍ以下、好ましくは、６０ｎｍ以下である。第１無機酸化物層１２の厚みが上記範囲であれば、赤外線反射層４の可視光透過率を高い水準に調整しやすい。第１無機酸化物層１２の厚みは、例えば、透過型電子顕微鏡（ＴＥＭ）による断面観察により測定される。
【００５８】
（金属層）
金属層１３は、赤外線を反射し、かつ、第１無機酸化物層１２および第２無機酸化物層１４とともに透明性（可視光透過性）を付与するための層である。
【００５９】
金属層１３は、フィルム形状（シート形状を含む）を有しており、第１無機酸化物層１２の上面に、第１無機酸化物層１２の上面に接触するように、配置されている。
【００６０】
金属層１３を形成する金属は、赤外線の反射率が高い金属であれば限定的でないが、例えば、Ｔｉ，Ｓｉ，Ｎｂ，Ｉｎ，Ｚｎ，Ｓｎ，Ａｕ，Ａｇ，Ｃｕ，Ａｌ，Ｃｏ，Ｃｒ，Ｎｉ，Ｐｂ，Ｐｄ，Ｐｔ，Ｃｕ、Ｇｅ、Ｒｕ、Ｎｄ、Ｍｇ、Ｃａ、Ｎａ、Ｗ，Ｚｒ，ＴａおよびＨｆからなる群から選択される１種の金属からなるか、または、それらの２種以上の金属を含有する合金が挙げられる。
【００６１】
金属としては、優れた赤外線反射性を発揮する観点から、好ましくは、銀（Ａｇ）、銀合金が挙げられ、より好ましくは、銀合金が挙げられる。
【００６２】
銀合金は、銀を主成分として含有し、その他の金属を副成分として含有している。副成分の金属元素は限定的でない。銀合金としては、例えば、Ａｇ−Ｃｕ合金、Ａｇ−Ｐｄ合金、Ａｇ−Ｐｄ−Ｃｕ合金、Ａｇ−Ｐｄ−Ｃｕ−Ｇｅ合金、Ａｇ−Ｃｕ−Ａｕ合金、Ａｇ−Ｃｕ−Ｉｎ合金、Ａｇ−Ｃｕ−Ｓｎ合金、Ａｇ−Ｒｕ−Ｃｕ合金、Ａｇ−Ｒｕ−Ａｕ合金、Ａｇ−Ｎｄ合金、Ａｇ−Ｍｇ合金、Ａｇ−Ｃａ合金、Ａｇ−Ｎａ合金、Ａｇ−Ｎｉ合金、Ａｇ−Ｔｉ合金、Ａｇ−Ｉｎ合金、Ａｇ−Ｓｎ合金などが挙げられる。耐久性の観点から、銀合金として、好ましくは、Ａｇ−Ｃｕ合金、Ａｇ−Ｃｕ−Ｉｎ合金、Ａｇ−Ｃｕ−Ｓｎ合金、Ａｇ−Ｐｄ合金、Ａｇ−Ｐｄ−Ｃｕ合金などが挙げられる。
【００６３】
銀合金における銀の含有割合は、例えば、８０質量％以上、好ましくは、９０質量％以上であり、また、例えば、９９．９質量％以下である。銀合金におけるその他の金属の含有割合は、上記した銀の含有割合の残部である。
【００６４】
金属層１３の厚みは、赤外線反射性および透明性の観点から、例えば、１ｎｍ以上、好ましくは、５ｎｍ以上、より好ましくは、１０ｎｍ以上、さらに好ましくは、１４ｎｍ以上であり、また、例えば、８０ｎｍ以下、好ましくは、３０ｎｍ以下、より好ましくは、２５ｎｍ以下、さらに好ましくは、２０ｎｍ以下、特に好ましくは、１５ｎｍ以下である。特に金属層１３の厚みが、１４ｎｍ以上、８０ｎｍ以下である場合、湿潤環境下による外観の悪化をより一層抑制することができる。金属層１３の厚みは、例えば、透過型電子顕微鏡（ＴＥＭ）による断面観察により測定される。
【００６５】
（第２無機酸化物層）
第２無機酸化物層１４は、第１無機酸化物層１２とともに、金属層１３の可視光反射率を抑制し、赤外線反射層４の可視光透過率を向上させるための光学調整層である。また、第２無機酸化物層１４は、外部の酸素や水分などが金属層１３に侵入することによる金属層１３の劣化を防止するためのバリヤ層である。
【００６６】
第２無機酸化物層１４は、赤外線反射層４における最上層であって、フィルム形状（シート形状を含む）を有しており、金属層１３の上面全面に、金属層１３の上面に接触するように、配置されている。
【００６７】
第２無機酸化物層１４を形成する無機酸化物は、第１無機酸化物層１２で例示した無機酸化物が挙げられ、好ましくは、酸化インジウムを含有し、より好ましくは、ＩＴＯからなる。
【００６８】
第２無機酸化物層１４がＩＴＯからなる場合、ＩＴＯに含有される酸化スズ（ＳｎＯ２）の含有量は、第１無機酸化物層１２と同様である。
【００６９】
第２無機酸化物層１４は、結晶質であってもよく、また、非晶質であってもよい。製造工程（例えば、結晶質を得るための高熱加熱工程）上の不具合を低減することができる観点から、好ましくは、非晶質である。また、耐湿性の観点からは、好ましくは、非晶質膜に結晶粒を含む半結晶質である。
【００７０】
第２無機酸化物層１４の厚みは、例えば、５ｎｍ以上、好ましくは、２０ｎｍ以上であり、また、例えば、１００ｎｍ以下、好ましくは、６０ｎｍ以下である。第２無機酸化物層１４の厚みが上記範囲であれば、赤外線反射層４の可視光透過率を高い水準に調整しやすい。第２無機酸化物層１４の厚みは、例えば、透過型電子顕微鏡（ＴＥＭ）による断面観察により測定される。
【００７１】
第２無機酸化物層１４の厚みＴ２の、第１無機酸化物層１２の厚みＴ１に対する比（Ｔ２／Ｔ１）は、例えば、０．５以上、好ましくは、０．７５以上、また、例えば、１．５以下、好ましくは、１．２５以下である。比（Ｔ２／Ｔ１）が上記範囲であれば、湿潤環境下における金属層１３の劣化をより一層抑制することができる。
【００７２】
第２無機酸化物層１４の厚みＴ２の、金属層１３の厚みＴ３に対する比（Ｔ２／Ｔ３）は、例えば、１．５以上、好ましくは、２．０以上、より好ましくは、３．０以上であり、また、例えば、１０以下、好ましくは、４．０以下である。
【００７３】
（第１の１／４波長層）
第１の１／４波長層５は、後述する偏光子８を通過してきた直線偏光を略円偏光に変換するための層である。
【００７４】
第１の１／４波長層５は、フィルム形状（シート形状を含む）を有しており、赤外線反射層４の上面全面に、赤外線反射層４の上面に接触するように、配置されている。
【００７５】
第１の１／４波長層５の波長５５０ｎｍにおけるレタデーションが、例えば、１３７．５ｎｍ±４０ｎｍの範囲、好ましくは、１３７．５ｎｍ±２０ｎｍの範囲、より好ましくは、１３７．５ｎｍ±１０ｎｍの範囲である。
【００７６】
また、第１の１／４波長層５の遅相軸方向の、偏光子８の吸収軸方向に対する角度は、例えば、４５°±１０°の範囲であり、好ましくは、４５°±２の範囲である。
【００７７】
第１の１／４波長層５としては、具体的には、樹脂フィルムを延伸した延伸フィルム、液晶ポリマーを配向処理したフィルムなどが挙げられる。樹脂フィルムの材料としては、シクロオレフィンポリマーなどの環状ポリオレフィン樹脂、ポリカーボネート樹脂などが挙げられる。
【００７８】
第１の１／４波長層５の厚みは、例えば、３μｍ以上、好ましくは、１０μｍ以上であり、また、例えば、３００μｍ以下、好ましくは、１００μｍ以下である。
【００７９】
（第３粘着剤層）
第３粘着剤層６は、第１の１／４波長層５と第２透明樹脂フィルム７とを接着するための層である。
【００８０】
第３粘着剤層６は、フィルム形状（シート形状を含む）を有しており、第１の１／４波長層５の上面全面に、第１の１／４波長層５の上面に接触するように、配置されている。
【００８１】
第３粘着剤層６は、粘着剤組成物から調製されている。粘着剤組成物は、例えば、第１粘着剤層３にて上記した粘着剤組成物が挙げられ、好ましくは、アクリル系粘着剤が挙げられる。
【００８２】
第３粘着剤層６の厚みは、例えば、１μｍ以上、好ましくは、５μｍ以上であり、また、例えば、３００μｍ以下、好ましくは、１５０μｍ以下、より好ましくは、５０μｍ以下である。第３粘着剤層６の厚みを上記下限以上とすることにより、接合性に優れる。また、第３粘着剤層６の厚みを上記上限以下とすることにより、透湿性に優れる。
【００８３】
（第２透明樹脂フィルム）
第２透明樹脂フィルム７は、偏光子８（後述）を支持する層である。また、偏光子８に含有される水を、第２透明樹脂フィルム７内部に分散または通過させることにより、熱環境での偏光子８の変質を低減する層でもある。また、赤外線反射層４と透明保護板１７（後述）との距離を広げ、かつ、赤外線反射層４表面に貯留する水を第２透明樹脂フィルム７内部に分散させたり、あるいは、第２透明樹脂フィルム７の端部を通じて除水することにより、曇りや金属層１３の腐食を抑制するための層でもある。
【００８４】
第２透明樹脂フィルム７は、フィルム形状（シート形状を含む）を有しており、第３粘着剤層６の上面全面に、第３粘着剤層６の上面に接触するように、配置されている。
【００８５】
第２透明樹脂フィルム７を構成する材料は、第１透明樹脂フィルム２にて上記した材料が挙げられ、好ましくは、環状ポリオレフィン樹脂、セルロース樹脂が挙げられ、より好ましくは、セルロース樹脂が挙げられ、さらに好ましくは、ＴＡＣが挙げられる。
【００８６】
また、第２透明樹脂フィルム７は、後述する紫外線吸収剤などの公知の添加剤を含有していてもよい。
【００８７】
第２透明樹脂フィルム７の厚みは、例えば、３μｍ以上、好ましくは、１０μｍ以上であり、また、例えば、２００μｍ以下、好ましくは、１００μｍ以下である。第２透明樹脂フィルム７の厚みを上記下限以上とすることにより、偏光子８を支持する機能を有する。また、厚みを上記上限以下とすることにより、十分な透湿性を保持でき、熱環境での偏光子８の変質を抑制しやすい。
【００８８】
第２透明樹脂フィルム７の透湿度は、例えば、５ｇ／ｍ２・２４ｈ以上、好ましくは、１０ｇ／ｍ２・２４ｈ以上、より好ましくは、３０ｇ／ｍ２・２４ｈ以上、さらに好ましくは、５０ｇ／ｍ２・２４ｈ以上、とりわけ好ましくは、１００ｇ／ｍ２・２４ｈ以上であり、また、例えば、５０００ｇ／ｍ２・２４ｈ以下、好ましくは、３０００ｇ／ｍ２・２４ｈ以下、より好ましくは、１５００ｇ／ｍ２・２４ｈ以下、さらに好ましくは、１０００ｇ／ｍ２・２４ｈ以下、とりわけ好ましくは、８００ｇ／ｍ２・２４ｈ以下である。第２透明樹脂フィルム７の透湿度を上記範囲とすることにより、熱環境下での偏光子８の変質を効果的に低減することができる。
【００８９】
（偏光子）
偏光子８は、光を直線偏光に変換するための層である。
【００９０】
偏光子８は、フィルム形状（シート形状を含む）を有しており、第２透明樹脂フィルム７の上面全面に、第２透明樹脂フィルム７の上面に接触するように、配置されている。
【００９１】
偏光子８としては、例えば、ポリビニルアルコールフィルム（ＰＶＡ）、エチレン・酢酸ビニル共重合体系部分ケン化フィルムなどの親水性樹脂フィルムに、二色性物質（ヨウ素、二色性染料）を吸着させて、一軸延伸させたフィルムなどが挙げられる。また、ポリビニルアルコールの脱水処理物、ポリ塩化ビニルの脱塩酸処理物などのポリエチレン系フィルムなども挙げられる。
【００９２】
偏光子８の厚みは、例えば、１μｍ以上、好ましくは、３μｍ以上、より好ましくは、５μｍ以上であり、また、例えば、２００μｍ以下、好ましくは、１００μｍ以下、より好ましくは、５０μｍ以下、さらに好ましくは、３０μｍ以下である。
【００９３】
（第２の１／４波長層）
第２の１／４波長層９は、光源２０から偏光子８に入射した光を円偏光として射出するための層である。
【００９４】
第２の１／４波長層９は、フィルム形状（シート形状を含む）を有しており偏光子８の上面全面に、偏光子８の上面に接触するように、配置されている。
【００９５】
第２の１／４波長層９は、偏光子８を通過してきた直線偏光を略円偏光に変換すればよく、第１の１／４波長層５と同様のものが挙げられる。
【００９６】
（第４粘着剤層）
第４粘着剤層１０は、第２の１／４波長層９と第３透明樹脂フィルム１１とを接着するための層である。
【００９７】
第４粘着剤層１０は、フィルム形状（シート形状を含む）を有しており、第２の１／４波長層９の上面全面に、第２の１／４波長層９の上面に接触するように、配置されている。
【００９８】
第４粘着剤層１０は、粘着剤組成物から調製されている。粘着剤組成物は、例えば、第１粘着剤層３にて上記した粘着剤組成物が挙げられ、好ましくは、アクリル系粘着剤が挙げられる。
【００９９】
第４粘着剤層１０の厚みは、例えば、１μｍ以上、好ましくは、５μｍ以上であり、また、例えば、３００μｍ以下、好ましくは、１５０μｍ以下、より好ましくは、５０μｍ以下である。
【０１００】
（第３透明樹脂フィルム）
第３透明樹脂フィルム１１は、外光の紫外線を吸収し、偏光子８の劣化を低減するための紫外線吸収層である。
【０１０１】
第３透明樹脂フィルム１１は、偏光フィルム１の最上層であり、フィルム形状（シート形状を含む）を有しており、第４粘着剤層１０の上面全面に、第４粘着剤層１０の上面に接触するように、配置されている。
【０１０２】
第３透明樹脂フィルム１１は、紫外線吸収性を備えている。具体的には、例えば、透明樹脂フィルム、および、紫外線吸収剤を含有している。
【０１０３】
透明樹脂フィルムを構成する材料は、第１透明樹脂フィルム２にて上記した材料が挙げられ、好ましくは、セルロース樹脂が挙げられ、より好ましくは、ＴＡＣなどが挙げられる。
【０１０４】
紫外線吸収剤の材料は限定されないが、例えば、ベンゾトリアゾール系化合物、ヒドロキシフェニルトリアジン系化合物、ベンゾフェノン系化合物、サリチル酸エステル系化合物、シアノアクリレート系化合物、ニッケル錯塩系化合物などが挙げられる。
【０１０５】
紫外線吸収剤の含有量は、第３透明樹脂フィルム１１全量に対して、例えば、０．００１質量％以上、好ましくは、０．１質量％以上であり、また、例えば、２０質量％以下、好ましくは、５質量％以下である。
【０１０６】
第３透明樹脂フィルム１１は、好ましくは、レタデーションを実質的に有しない。
【０１０７】
第３透明樹脂フィルム１１の厚みは、例えば、１μｍ以上、好ましくは、５μｍ以上、より好ましくは、１０μｍ以上であり、また、例えば、３００μｍ以下、好ましくは、１００μｍ以下、より好ましくは、７０μｍ以下である。
【０１０８】
（偏光フィルムの製造方法）
次に、偏光フィルム１を製造する方法を説明する。偏光フィルム１を製造するには、例えば、上記の各層を、上記した順序で配置（積層）する。
【０１０９】
例えば、特に、（１）第１透明樹脂フィルム２、（２）赤外線反射層４および第１の１／４波長層５からなる第１積層体、（３）第２透明樹脂フィルム７、偏光子８および第２の１／４波長層９からなる第２積層体、（４）第３透明樹脂フィルム１１をそれぞれ用意し、これらを粘着剤層（第１粘着剤層３、第３粘着剤層６、第４粘着剤層１０）を介して配置する。
【０１１０】
第１透明樹脂フィルム２、第２積層体および第３透明樹脂フィルム１１は、公知または市販のものを用いることができる。
【０１１１】
第１積層体は、例えば、公知または市販の第１の１／４波長層５の一方面に、赤外線反射層４を、乾式により積層する。
【０１１２】
具体的には、第１の１／４波長層５の一方面に、第２無機酸化物層１４、金属層１３および第１無機酸化物層１２のそれぞれを、順に、乾式により、配置する。
【０１１３】
乾式としては、例えば、真空蒸着法、スパッタリング法、イオンプレーティング法などが挙げられる。好ましくは、スパッタリング法が挙げられる。具体的には、マグネトロンスパッタリング法が挙げられる。
【０１１４】
スパッタリング法で用いられるガスとしては、例えば、Ａｒなどの不活性ガスが挙げられる。また、必要に応じて、酸素などの反応性ガスを併用することができる。反応性ガスを併用する場合において、反応性ガスの流量比は、特に限定されず、反応性ガスの流量の、不活性ガスの流量に対する比で、例えば、０．１／１００以上、好ましくは、１／１００以上であり、また、例えば、５／１００以下である。
【０１１５】
具体的には、第１無機酸化物層１２および第２無機酸化物層１４の形成において、ガスとして、好ましくは、不活性ガスおよび反応性ガスが併用される。金属層１３の形成において、ガスとして、好ましくは、不活性ガスが単独使用される。
【０１１６】
スパッタリング法を採用する場合、ターゲット材としては、各層を構成する上記の無機酸化物または金属が挙げられる。
【０１１７】
スパッタリング法で用いられる電源には限定はなく、例えば、ＤＣ電源、ＭＦ／ＡＣ電源およびＲＦ電源の単独使用または併用が挙げられ、好ましくは、ＤＣ電源が挙げられる。
【０１１８】
これにより、第２無機酸化物層１４、金属層１３および第１無機酸化物層１２が順に形成された赤外線反射層４を、第１の１／４波長層５の一方面に形成して、第１積層体が得られる。
【０１１９】
なお、乾式により得られる第１無機酸化物層１２および第２無機酸化物層１４は、非晶質である。よって、必要に応じて、これらを結晶化するために、加熱処理を実施してもよい。
【０１２０】
次いで、各フィルムおよび積層体を、粘着剤層を介して配置する。
【０１２１】
粘着剤層は、例えば、液状の粘着剤組成物を各フィルムまたは積層体の一方面に塗布および乾燥させることにより配置してもよく、または、シート状の粘着剤組成物（粘着剤層）を各フィルムまたは積層体の一方面にそのまま配置してもよい。
【０１２２】
これにより、偏光フィルム１が得られる。
【０１２３】
偏光フィルム１の総厚みは、例えば、２μｍ以上、好ましくは、２０μｍ以上、より好ましくは、５０μｍ以上、さらに好ましくは、１００μｍ以上であり、また、例えば、１０００μｍ以下、好ましくは、５００μｍ以下、より好ましくは、３００μｍ以下、さらに好ましくは、２００μｍ以下、特に好ましくは、１５０μｍ以下である。
【０１２４】
この偏光フィルム１において、波長８００〜１６００ｎｍの近赤外線の平均反射率は、例えば、１０％以上、好ましくは、２０％以上、より好ましくは、３０％以上であり、また、例えば、１００％以下である。
【０１２５】
偏光フィルム１の可視光透過率は、例えば、６０％以上、好ましくは、８０％以上、より好ましくは、８５％以上であり、また、例えば、９５％以下である。
【０１２６】
（作用効果）
この偏光フィルム１は、第１透明樹脂フィルム２と、赤外線反射層４と、偏光子８とをこの順に備えている。また、赤外線反射層４は、第１無機酸化物層１２と、金属層１３と、第２無機酸化物層１４とをこの順に備えている。
【０１２７】
このため、金属層１３が近赤外線領域（特に８００〜１６００ｎｍ）の反射率に優れるため、外光による内部部品（液晶セル１９など）の温度上昇を抑制して、画像表示装置の劣化を低減することができる。
【０１２８】
また、この偏光フィルム１は、可視光領域、特に、赤外線領域付近の可視光（例えば、６００〜８００ｎｍ）の反射光も抑制することができる。具体的には、赤外線反射層４は、近外線領域付近の可視光（例えば、６００〜８００ｎｍ）の光もわずかに反射する。しかし、この偏光フィルム１では、画像表示装置においては、赤外線反射層４が偏光子８よりも液晶セル１９側（保護板１８とは反対側）に配置されるため、赤外線反射層４において反射されて、視認側に戻る外光は、偏光子８を通過して、光の一部が吸収された直線偏光となっている。そのため、視認側に戻る外光が低減されており、外光の映り込みを低減することができる。また、第１の１／４波長層５が偏光子８と赤外線反射層４との間に配置される偏光フィルム１では、赤外線反射層４において反射されて、視認側に戻る外光は、偏光子８で吸収され、視認側に出射されない。そのため、赤外線反射層４の反射光由来の赤色感を大幅に低減できる。
【０１２９】
また、赤外線反射層４が第１透明樹脂フィルム２に積層されているため、赤外線反射層４付近に浸入する水を、第１透明樹脂フィルム２を介して、外部に適度に排出することができる。そのため、偏光フィルム１の曇りや金属層１３の腐食を抑制することができる。よって、偏光フィルム１の透明性を維持することができる。
【０１３０】
特に、この第１透明樹脂フィルム２の透湿度が、５ｇ／ｍ２・２４ｈ以上であると、より確実に、水を外部に排出することができる。そのため、偏光フィルム１の曇りや金属層１３の腐食をより一層抑制することができる。
【０１３１】
また、赤外線反射層４と偏光子８との間に、第２透明樹脂フィルム７を備えている。そして、特に、その第２透明樹脂フィルム７の厚さが１０μｍ以上１００μｍ以下であると、赤外線反射層４と偏光子８との間に、水を分散できるスペース（第２透明樹脂フィルム７）が生じるため、偏光フィルム１の曇りをより一層抑制することができる。
【０１３２】
また、偏光フィルム１は、赤外線反射層４と偏光子８との間に、第１の１／４波長層５をさらに備えている。そのため、外光の映り込みをより確実に抑制することができる。具体的には、外光は、偏光子８と第１の１／４波長層５により、円偏光に変換される。その後、円偏光は、液晶セル１９によって反射されて、再び第１の１／４波長層５により直線偏光に変換される。このときの直線偏光（外光）は、偏光子８の吸収軸と一致するため、偏光子８によって完全に吸収される。
【０１３３】
また、偏光フィルム１は、偏光子８の上側（視認側）に、第３透明樹脂フィルム１１をさらに備える。そして、第３透明樹脂フィルム１１が、紫外線吸収層であると、偏光子８の劣化を低減することができる。
【０１３４】
また、偏光フィルム１は、第１透明樹脂フィルム２と赤外線反射層４との間に、第１粘着剤層３をさらに備えている。このため、赤外線反射層４の表面に貯留する水を、第１透明樹脂フィルム２を介して、外部に確実に排出することができる。
【０１３５】
また、金属層１３が、銀層または銀合金層であると、赤外線をより確実に反射することができる。
【０１３６】
また、第１無機酸化物層１２および第２無機酸化物層１４が、インジウム系導電性酸化物をともに含有すると、可視光透過率がより一層優れる。
【０１３７】
なお、偏光フィルム１を構成する部材のうち、偏光子８よりも下側の部分、すなわち、第１透明樹脂フィルム２、第１粘着剤層３、赤外線反射層４、第１の１／４波長層５、第３粘着剤層６、第２透明樹脂フィルム７が、本発明の位相差フィルム１５の一実施形態を構成する。具体的には、位相差フィルム１５の一実施形態は、第１透明樹脂フィルム２と、第１粘着剤層３と、赤外線反射層４と、第１の１／４波長層５と、第３粘着剤層６と、第２透明樹脂フィルム７とをこの順で備えている。
【０１３８】
位相差フィルム１５は、所定の厚みを有するフィルム形状（シート形状を含む）をなし、厚み方向と直交する面方向に延び、平坦な上面および平坦な下面（２つの主面）を有する。位相差フィルム１５は、例えば、画像表示装置（液晶画像表示装置など）に備えられる一部品であり、つまり、画像表示装置ではない。すなわち、偏光フィルム１は、画像表示装置などを作製するための部品であり、液晶セル１９などの画像表示素子や、ＬＥＤなどの光源２０を含まず、単独で流通し、産業上利用可能なデバイスである。
【０１３９】
この位相差フィルム１５は、赤外線を反射しつつ、湿潤環境下においても透明性を維持することができる。また、偏光子８を配置することにより、外光の可視光反射を効率的に抑制することができる。
【０１４０】
偏光フィルム１および位相差フィルム１５は、例えば、光学装置に備えられる。光学装置としては、例えば、液晶画像表示装置などの画像表示装置、調光装置などが挙げられる。より具体的には、偏光フィルム１および位相差フィルム１５は、画像表示装置の前面（視認側面）に配置される画像表示装置用保護板１８として好適に用いられる。
【０１４１】
２．画像表示装置用保護板
画像表示装置用保護板１８の一実施形態を図２に示す。
【０１４２】
図２に示すように、画像表示装置用保護板１８は、下から順に、偏光フィルム１と、第２粘着剤層１６と、透明保護板１７とを備えている。なお、上側が視認側であり、下側が液晶セル側である。
【０１４３】
第２粘着剤層１６は、偏光フィルム１と透明保護板１７とを接着するための層である。
【０１４４】
第２粘着剤層１６は、フィルム形状（シート形状を含む）を有しており、第３透明樹脂フィルム１１の上面全面に、第３透明樹脂フィルム１１の上面に接触するように、配置されている。
【０１４５】
第２粘着剤層１６は、粘着剤組成物から調製されている。粘着剤組成物は、例えば、第１粘着剤層３で上記した粘着剤組成物が挙げられ、好ましくは、アクリル系粘着剤が挙げられる。
【０１４６】
第２粘着剤層１６の厚みは、例えば、１μｍ以上、好ましくは、５μｍ以上であり、また、例えば、３００μｍ以下、好ましくは、１５０μｍ以下、より好ましくは、５０μｍ以下である。
【０１４７】
透明保護板１７は、外部からの衝撃や汚れに対して、液晶セル１９などの画像表示装置内部部材を保護するための層である。
【０１４８】
透明保護板１７は、平面視略平板形状を有しており、第２粘着剤層１６の上面全面に、第２粘着剤層１６の上面に接触するように、配置されている。
【０１４９】
透明保護板１７は、透明性であり、適度の厚みおよび機械的強度を有している。
【０１５０】
透明保護板１７としては、例えば、アクリル樹脂、ポリカーボネート樹脂などの硬質性樹脂からなる樹脂板、例えば、ガラス板などが挙げられる。
【０１５１】
なお、透明保護板１７の上面および／または下面には、反射防止層（ＡＲ）などの機能層が形成されていてもよい。
【０１５２】
透明保護板１７の厚みは、例えば、１０μｍ以上、好ましくは、５００μｍ以上であり、また、例えば、１００ｍｍ以下、好ましくは、１０ｍｍ以下、より好ましくは、５ｍｍ以下である。
【０１５３】
そして、画像表示装置用保護板１８は、例えば、図２の仮想線に示す液晶セル１９および光源２０と対向配置されて、使用される。なお、液晶セル１９は、図示しないが、液晶層と、それを挟む２枚の偏光子と、カラーフィルターとを備えている。
【０１５４】
画像表示装置用保護板１８は、所定の厚みを有するフィルム形状（シート形状を含む）をなし、厚み方向と直交する面方向に延び、平坦な上面および平坦な下面（２つの主面）を有する。画像表示装置用保護板１８は、例えば、画像表示装置（液晶画像表示装置など）に備えられる一部品であり、つまり、画像表示装置ではない。すなわち、偏光フィルム１は、画像表示装置などを作製するための部品であり、液晶セル１９などの画像表示素子や、ＬＥＤなどの光源２０を含まず、単独で流通し、産業上利用可能なデバイスである。
【０１５５】
画像表示装置用保護板１８は、偏光フィルム１を備えているため、赤外線を反射しつつ、外光の可視光反射を抑制できる。また、湿潤環境下においても透明性を維持することができる。
【０１５６】
３．変形例
図３〜図８を参照して、偏光フィルム１の変形例について説明する。なお、その他の実施形態において、上記した図１の実施形態と同様の部材については、同一の参照符号を付し、その詳細な説明を省略する。
【０１５７】
図１では、偏光フィルム１は、下から順に、第１透明樹脂フィルム２と、第１粘着剤層３と、赤外線反射層４と、第１の１／４波長層５と、第３粘着剤層６と、第２透明樹脂フィルム７と、偏光子８と、第２の１／４波長層９と、第４粘着剤層１０と、第３透明樹脂フィルム１１とを備えているが、例えば、図３に示すように、第１の１／４波長層５および第２透明樹脂フィルム７を互いに入れ換えてもよく、さらに、第２の１／４波長層９および第３透明樹脂フィルム１１を互いに入れ換えてもよい。すなわち、偏光フィルム１は、下から順に、第１透明樹脂フィルム２と、第１粘着剤層３と、赤外線反射層４と、第２透明樹脂フィルム７と、第３粘着剤層６と、第１の１／４波長層５と、偏光子８と、第３透明樹脂フィルム１１と、第４粘着剤層１０と、第２の１／４波長層９とを備えていてもよい。
【０１５８】
なお、この場合、図３に示す位相差フィルム１５は、下から順に、第１透明樹脂フィルム２と、第１粘着剤層３と、赤外線反射層４と、第２透明樹脂フィルム７と、第３粘着剤層６と、第１の１／４波長層５とを備える。
【０１５９】
図３に示す偏光フィルム１および位相差フィルム１５も、図１に示す偏光フィルム１および位相差フィルム１５と同様の作用効果を奏する。
【０１６０】
また、図３に示す実施形態に加えて、図４に示すように、偏光フィルム１は、第３粘着剤層６および第２透明樹脂フィルム７を備えなくてもよい。すなわち、図４に示す偏光フィルム１は、下から順に、第１透明樹脂フィルム２と、第１粘着剤層３と、赤外線反射層４と、第１の１／４波長層５と、偏光子８と、第３透明樹脂フィルム１１と、第４粘着剤層１０と、第２の１／４波長層９とを備える。
【０１６１】
なお、この場合、図４に示す位相差フィルム１５は、下から順に、第１透明樹脂フィルム２と、第１粘着剤層３と、赤外線反射層４と、第１の１／４波長層５とを備える。
【０１６２】
図４に示す偏光フィルム１および位相差フィルム１５も、図１に示す偏光フィルム１および位相差フィルム１５と同様の作用効果を奏する。好ましくは、第２透明樹脂フィルム７を備えることにより、曇りや金属層１３の腐食をより一層低減できる観点から、図１に示す偏光フィルム１および位相差フィルム１５が挙げられる。
【０１６３】
また、図５に示すように、偏光フィルム１は、第３粘着剤層６と、第２の１／４波長層９と、第４粘着剤層１０とを備えなくてよい。すなわち、図５に示す偏光フィルム１は、下から順に、第１透明樹脂フィルム２と、第１粘着剤層３と、赤外線反射層４と、第１の１／４波長層５と、第２透明樹脂フィルム７と、偏光子８と、第３透明樹脂フィルム１１とを備える。
【０１６４】
なお、図５に示す位相差フィルム１５は、下から順に、第１透明樹脂フィルム２と、第１粘着剤層３と、赤外線反射層４と、第１の１／４波長層５と、第２透明樹脂フィルム７とを備える。
【０１６５】
図５に示す偏光フィルム１および位相差フィルム１５も、図１に示す偏光フィルム１および位相差フィルム１５と同様の作用効果を奏する。
【０１６６】
また、図６に示すように、偏光フィルム１は、第３粘着剤層６と、第２透明樹脂フィルム７と、第２の１／４波長層９と、第４粘着剤層１０とを備えなくてよい。すなわち、図６に示す偏光フィルム１は、下から順に、第１透明樹脂フィルム２と、第１粘着剤層３と、赤外線反射層４と、第１の１／４波長層５と、偏光子８と、第３透明樹脂フィルム１１とを備える。
【０１６７】
なお、図６に示す位相差フィルム１５は、下から順に、第１透明樹脂フィルム２と、第１粘着剤層３と、赤外線反射層４と、第１の１／４波長層５とを備える。
【０１６８】
図６に示す偏光フィルム１および位相差フィルム１５も、図１に示す偏光フィルム１および位相差フィルム１５と同様の作用効果を奏する。好ましくは、第２透明樹脂フィルム７を備えることにより、曇りや金属層１３の腐食をより一層低減できる観点から、図１に示す偏光フィルム１および位相差フィルム１５が挙げられる。
【０１６９】
また、図７に示すように、偏光フィルム１は、第１粘着剤層３と、第２透明樹脂フィルム７と、第２の１／４波長層９と、第４粘着剤層１０とを備えなくてよく、また、第１の１／４波長層５および第３粘着剤層６を互いに入れ換えてもよい。すなわち、図７に示す偏光フィルム１は、下から順に、第１透明樹脂フィルム２と、赤外線反射層４と、第３粘着剤層６と、第１の１／４波長層５と、偏光子８と、第３透明樹脂フィルム１１とを備える。
【０１７０】
なお、図７に示す位相差フィルム１５は、下から順に、第１透明樹脂フィルム２と、赤外線反射層４と、第３粘着剤層６と、第１の１／４波長層５とを備える。
【０１７１】
図７に示す偏光フィルム１および位相差フィルム１５も、図１に示す偏光フィルム１および位相差フィルム１５と同様の作用効果を奏する。好ましくは、第１粘着剤層３および第２透明樹脂フィルム７を備えることにより、曇りや金属層１３の腐食をより一層低減できる観点から、図１に示す偏光フィルム１および位相差フィルム１５が挙げられる。
【０１７２】
また、図８に示すように、偏光フィルム１は、第１粘着剤層３と、第１の１／４波長層５と、第３粘着剤層６と、第２透明樹脂フィルム７と、第２の１／４波長層９と、第４粘着剤層１０と、第３透明樹脂フィルム１１とを備えなくてよい。すなわち、図８に示す偏光フィルム１は、下から順に、第１透明樹脂フィルム２と、赤外線反射層４と、偏光子８とを備える。
【０１７３】
図８に示す偏光フィルム１も、図１に示す偏光フィルム１と同様の作用効果を奏する。好ましくは、第１粘着剤層３および第２透明樹脂フィルム７を備えることにより、曇りや金属層１３の腐食をより一層低減できる観点、ならびに、第１の１／４波長層５を備えることにより、外光の映り込みを確実に低減できる観点から、図１に示す偏光フィルム１および位相差フィルム１５が挙げられる。
【０１７４】
また、図１〜図８に示す偏光フィルム１では、第３透明樹脂フィルム１１は、紫外線吸収層としたが、例えば、第３透明樹脂フィルムは、非紫外線吸収層であってもよい。この場合、画像表示装置用保護板１８における第２粘着剤層１６は、好ましくは、紫外線吸収可能な粘着剤層とする。具体的には、第２粘着剤層１６は、例えば、紫外線吸収剤を含有する。このような画像表示装置用保護板１８も、図１〜図８に示す偏光フィルム１を備える画像表示装置用保護板１８と同様の作用効果を奏する。
【０１７５】
また、図示しないが、赤外線反射層４は、第１無機酸化物層１２と、金属層１３と、第２無機酸化物層１４以外の層を含んでいてもよい。例えば、第２無機酸化物層１４の金属層１３とは反対の側に、第２金属層と、第３無機酸化物層を備えていてもよいし、第３無機酸化物層の第２金属層とは反対の側に、さらに第３金属層と、第４無機酸化物層を備えていてもよい。
【０１７６】
また、第１透明樹脂フィルム２の一方面または両方には、例えば、防汚層、密着、撥水層、反射防止層、オリゴマー防止層などの機能層をさらに備えていてもよく、必要な機能に応じて適宜適用することができる。機能層は、好ましくは、有機樹脂を含む層からなる。
【実施例】
【０１７７】
以下に実施例および比較例を示し、本発明をさらに具体的に説明する。なお、本発明は、何ら実施例および比較例に限定されない。また、以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値（「以下」、「未満」として定義されている数値）または下限値（「以上」、「超過」として定義されている数値）に代替することができる。
【０１７８】
実施例１
図１に示すように、ＴＡＣフィルム（厚み６５μｍ、第１透明樹脂フィルム）、アクリル粘着剤層（厚み２３μｍ、第１粘着剤層）、赤外線反射層、λ／４板（厚み５０μｍ、第１の１／４波長層）、アクリル粘着剤層（厚み２３μｍ、第３粘着剤層）、ＴＡＣフィルム（厚み４０μｍ、第２透明樹脂フィルム）、偏光子（厚み２２μｍ、ヨウ素含浸ＰＶＡ）、λ／４板（厚み５０μｍ、第２の１／４波長層）、アクリル粘着剤層（厚み２３μｍ、第４粘着剤層）、紫外線吸収剤含有ＴＡＣフィルム（厚み６０μｍ、第３透明樹脂フィルム）を、下からこの順に配置されるように積層して、実施例の偏光フィルムを作製した。
【０１７９】
なお、赤外線反射層として、非晶質ＩＴＯ（厚み４０ｎｍ、第１無機酸化物層）、銀−銅合金（厚み８ｎｍ、金属層）および非晶質ＩＴＯ（厚み４０ｎｍ、第２無機酸化物層）からなる積層体を用いた。
【０１８０】
次いで、図２に示すように、偏光フィルムの上面に、アクリル粘着剤層（厚み２３μｍ、第２粘着剤層）、低反射ガラス板（厚み５ｍｍ、透明保護板）を順に積層して、画像表示装置用保護板を作製した。
【０１８１】
実施例２
赤外線反射層の金属層の厚みを１２ｎｍに変更した以外は、実施例１と同様にして、偏光フィルムおよび画像表示装置用保護板を作製した。
【０１８２】
実施例３
赤外線反射層の金属層の厚みを２０ｎｍに変更した以外は、実施例１と同様にして、偏光フィルムおよび画像表示装置用保護板を作製した。
【０１８３】
比較例１
図９に示すように、ＴＡＣフィルム（厚み６５μｍ、第１透明樹脂フィルム）、アクリル粘着剤層（厚み２３μｍ、第１粘着剤層）、λ／４板（厚み５０μｍ、第１の１／４波長層）、偏光子（厚み２２μｍ、ヨウ素含浸ＰＶＡ）、ＴＡＣフィルム（厚み４０μｍ、第２透明樹脂フィルム）、アクリル粘着剤層（厚み２３μｍ、第３粘着剤層）、λ／４板（厚み５０μｍ、第２の１／４波長層）、赤外線反射層を、下からこの順に配置されるように積層して、比較例の偏光フィルムを作製した。
【０１８４】
なお、赤外線反射層は、実施例１の赤外線反射層と同一のものを用いた。
【０１８５】
次いで、実施例１と同様にして、偏光フィルムの上面に、アクリル粘着剤層（厚み２３μｍ、第２粘着剤層）、低反射ガラス板（厚み５ｍｍ、透明保護板）を順に積層して、比較例の画像表示装置用保護板を作製した。
【０１８６】
（透湿度）
第１透明樹脂フィルム、第２透明樹脂フィルム及び第３透明樹脂フィルムの透湿度を、水蒸気透過率測定装置（「ＰＥＲＭＡＴＲＡＮ  Ｗ３／３３」、ＭＯＣＯＮ社製）を用いて、温度４０℃、相対湿度９０％の条件で、測定した。各透明樹脂フィルムの透湿度は、いずれも２００ｇ／ｍ２・２４ｈ以上、８００ｇ／ｍ２・２４ｈ以下であった。
【０１８７】
（反射率）
各実施例および比較例の画像表示装置用保護板に、分光光度計（「Ｕ―４１００」、日立ハイテクノロジーズ社製）を用いて、可視光および赤外光を照射して、波長ごとにおける光反射率を測定した。このときのグラフを図１０に示す。また、８００〜１６００ｎｍにおける近赤外線領域の平均反射率（波長５ｎｍピッチの反射率の平均値）を表１に示す。
【０１８８】
図１０から明らかなように、実施例１〜２の偏光フィルムでは、比較例１の偏光フィルムに対して、可視光（特に、波長６００〜８００ｎｍの赤色光）の反射が低減されていることが分かる。また、波長８００〜１６００ｎｍの赤外線を良好に反射していることも分かる。さらに、実施例２は、実施例１に対して、可視光の反射率はほぼ同一でありながら、赤外線をより多く反射していることが分かる。また、実施例３の偏光フィルムは、比較例１と比して、大幅に赤外線を多く反射する構成である。そのため、赤外線領域近傍の波長７５０〜８００ｎｍ域では、比較例１よりも反射が増加しているものの、波長６００〜７５０ｎｍ以下の可視光領域では、比較例１よりも可視光反射が小さい。このことから、赤外線反射率が４０％を超える高赤外線反射の偏光フィルムとした場合であっても、過半の赤色可視光波長領域の反射を効果的に抑制できていることが分かる。
【０１８９】
（湿潤環境下における曇り）
まず、各実施例および比較例の画像表示装置用保護板をヘイズメーター（「ＨＧＭ−２ＤＰ」、スガ試験機社製）を用いて、加湿前のヘイズを測定した。また、各実施例および比較例の画像表示装置用保護板を、６０℃、９５％ＲＨの湿潤条件下に、５００時間載置した後、加湿後のヘイズを測定した。これらの結果を表１に示す。
【０１９０】
（外観）
各実施例および比較例の画像表示装置用保護板を６０℃、９５％ＲＨの湿潤条件下に５００時間載置した後、光学顕微鏡観察（観察面積：３００ｃｍ２）することで画像表示装置用保護板の外観（具体的には、赤外線反射層の点状腐食）を評価した。
【０１９１】
最大長４００μｍ以上の外観欠点（腐食）が全く観察されなかった場合を◎と評価し、最大長４００μｍ以上の外観欠点（腐食）がほとんど観察されなかった場合を○と評価し、最大長４００μｍ以上の外観欠陥が散見された場合を×と評価した。その結果を表１に示す。
【０１９２】
【表１】
2018084809.tif 000003
【符号の説明】
【０１９３】
１    偏光フィルム
２    第１透明樹脂フィルム
３    第１粘着剤層
４    赤外線反射層
５    第１の１／４波長層
７    第２透明樹脂フィルム
８    偏光子
１１  第３透明樹脂フィルム
１２  第１無機酸化物層
１３  金属層
１４  第２無機酸化物層
１５  位相差フィルム
１６  第２粘着剤層
１７  透明保護板
１８  画像表示装置用保護板
【図１】
2018084809.tif 000004
【図２】
2018084809.tif 000005
【図３】
2018084809.tif 000006
【図４】
2018084809.tif 000007
【図５】
2018084809.tif 000008
【図６】
2018084809.tif 000009
【図７】
2018084809.tif 000010
【図８】
2018084809.tif 000011
【図９】
2018084809.tif 000012
【図１０】
2018084809.tif 000013